REVENDICATIONS 1. Procédé de préparation d'un sol de zirconotitanate de plomb, dit PZT, de formule PbZrxTi (ix) 03 avec 0, 45 de plomb ~ - placer le sol concentré à température ambiante sans agitation, jusqu'à obtention d'une viscosité constante en fonction du temps ; - diluer le sol concentré par un solvant compatible avec le diol utilisé dans l'étape de préparation du sol concentré. 2. Procédé de préparation selon la revendication 1, caractérisé en ce que le sol concentré a une concentration allant d'environ 20 à environ 40 % en équivalent massique PZT. 3. Procédé de préparation selon la revendication 2, caractérisé en ce que le sol concentré a une concentration de l'ordre de 26 % en équivalent massique PZT. 4. Procédé de préparation selon l'une quelconque des revendications 1 à 3, caractérisé en ce que le diol est un alkylène glycol, avec un nombre d'atomes de carbone allant de 2 à 5. 5. Procédé de préparation selon la revendication 4, caractérisé en ce que le diol est l'éthylène glycol. 6. Procédé de préparation selon l'une quelconque des revendications précédentes, caractérisé en ce que le précurseur à base de plomb est choisi parmi les sels organiques de plomb tels que les acétates, les sels minéraux de plomb tels que les chlorures, les composés organométalliques du plomb tels que les alcoolats comportant un nombre d'atomes de carbones allant de 1 à 4. 7. Procédé de préparation selon la revendication 6, caractérisé en ce que le précurseur de plomb est l'acétate de plomb trihydraté. 8. Procédé de préparation selon l'une quelconque des revendications 1 à 7, caractérisé en ce que le précurseur de titane est un alcoxyde de titane. 9. Procédé de préparation selon la revendication 8, caractérisé en ce que le précurseur de titane est l'isopropoxyde de titane. 10. Procédé de préparation selon l'une quelconque des revendications 1 à 9, caractérisé en ce que le précurseur de zirconium est un alcoxyde de zirconium. 11. Procédé de préparation selon la revendication 10, caractérisé en ce que le précurseur de zirconium est le n-propoxyde de zirconium. 12. Procédé de préparation selon l'une quelconque des revendications précédentes, caractérisé en que le sol concentré est placé, à température ambiante, sans agitation, pendant une durée de 1 à 5 semaines. 13. Procédé de préparation d'un film en matériau céramique à base de zircono-titanate de plomb, dit PZT, de formule PbZrxTi (l-x)O avec 0, 45 14. Procédé de préparation selon la revendication 13, caractérisé en ce le dépôt s'effectue par trempage-retrait. 15. Procédé de préparation selon la revendication 13, caractérisé en ce que le dépôt s'effectue par enduction centrifuge. 16. Procédé de préparation selon l'une quelconque des revendications 13 à 15, caractérisé en ce que- le substrat est une tranche de silicium. 17. Procédé de préparation, selon l'une quelconque des revendications 13 à 16, caractérisé en ce que l'étape de séchage est effectuée à température ambiante, pour une durée allant de 1 à 10 minutes. 18. Procédé de préparation selon l'une quelconque des revendications 13 à 17, caractérisé en ce que l'étape de calcination est effectuée à une température d'environ 300 à environ 500 C, pour une durée allant d'environ 2 à environ 15 minutes. 19. Procédé de préparation selon l'une quelconque des revendications 13 à 18, caractérisé en ce que l'étape de recuit est effectuée à une température allant d'environ 600 à environ 800 C, pour une durée allant d'environ 1 à environ 5 minutes.